(57)【特許請求の範囲】
【請求項１】
炭化水素溶媒中で、有機アルカリ金属化合物および有機アルカリ土類金属化合物の群から選ばれた少なくとも１種の金属の化合物を開始剤として用いて、共役ジオレフィン、あるいは共役ジオレフィンと芳香族ビニル化合物をアニオン重合させたのち、アルコキシシラン系化合物を反応させて、アルコキシシリル基を有する共役ジオレフィン（共）重合ゴムを製造する方法において、該アルコキシシラン系化合物を反応させたのち、脱溶媒時にアルカリ性化合物を添加し、ｐＨ１０．５〜１２のアルカリ性条件下で脱溶媒処理することを特徴とする、
共役ジオレフィンまたは共役ジオレフィンおよび芳香族ビニル化合物から得られる共役ジオレフィン（共）重合ゴムであって、該（共）重合ゴム中にはアルコキシシリル基を有する共役ジオレフィン（共）重合ゴムの製造方法。
【請求項２】
得られる共役ジオレフィン（共）重合ゴムが、さらに、アミノ基を有する請求項１に記載の共役ジオレフィン（共）重合ゴムの製造方法。
【請求項３】
アミノ基が第１級アミノ基である請求項２に記載の共役ジオレフィン（共）重合ゴムの製造方法。
【請求項４】
アルコキシシラン系化合物としてアミノ基含有アルコキシシラン系化合物を用い、アミノ基およびアルコキシシリル基を（共）重合体鎖に結合させる、請求項２または３に記載の共役ジオレフィン（共）重合ゴムの製造方法。
【請求項５】
アルカリ性化合物が、亜硝酸ナトリウム、アンモニア、水酸化アンモニウム水、炭酸水素アンモニウム、水酸化ナトリウム、ケイ酸ナトリウム、炭酸水素ナトリウム、炭酸二ナトリウム、水酸化カリウム、水酸化カルシウム、水酸化バリウム、水酸化銅、水酸化アルミニウム、水酸化鉄、アルミン酸ナトリウム、硫化ナトリウム、チオ硫酸ナトリウム、亜硫酸ナトリウム、炭酸カリウム、亜硝酸カルシウム、水酸化マグネシウム、ピロリン酸ナトリウム、三リン酸ナトリウム、ピロリン酸カリウムおよび水酸化リチウムの群から選ばれた少なくとも１種である請求項１から４のいずれかに記載の共役ジオレフィン（共）重合ゴムの製造方法。
【請求項６】
前記アルコキシシラン系化合物を反応させたのち、得られた重合体炭化水素溶液を、前記アルカリ性化合物を添加して調整したｐＨ１０．５〜１２の水溶液に添加し、次いでスチームストリッピングにより脱溶媒を行う、請求項１から５のいずれかに記載の共役ジオレフィン（共）重合ゴムの製造方法。
【請求項７】
前記重合体炭化水素溶液を前記水溶液に添加した際に生じる、水中に分散したクラム状の重合体の濃度（ストリッピング時の水に対する割合）が、０．１〜３０重量％である、請求項６に記載の共役ジオレフィン（共）重合ゴムの製造方法。
【発明の詳細な説明】
【技術分野】
【０００１】  本発明は、得られるゴムのムーニー粘度のバラツキが少なく、しかもムーニー粘度の経時変化が少ない共役ジオレフィン（共）重合ゴムおよびその製造方法に関する。
【背景技術】
【０００２】  自動車タイヤ用などに有用な、分岐状の共役ジオレフィン（共）重合ゴムは、共役ジオレフィン単独、あるいはこれと芳香族ビニル化合物とをアニオン重合開始剤の存在下に重合させて、得られたリビングポリマーを、テトラクロロシランなどのハロゲン化ケイ素化合物をカップリング剤として使用して、製造する方法が一般的に知られている。しかしながら、これらカップリング剤は、反応部位としてハロゲン原子を含み、カップリング反応後に、ＬｉＣｌなどの含ハロゲン化合物が副生する。一方、ゴム中に存在するハロゲン化物の低減化が望まれている。【０００３】  このため、種々の非ハロゲン系のカップリング剤が提案されている。例えば、特開平７−２９５８号公報では、カップリング剤としてアルコキシシランを用いて、特定の分岐構造を有する共役ジエン系重合体を製造する方法が提案されている。
しかしながら、カップリング剤としてアルコキシシランを用いた場合、得られる分岐状共役ジオレフィン（共）重合ゴムは、アルコキシシリル基が加水分解・縮合して、時間の経過とともに目的とする分岐構造以外の高分子量成分が生成するという、従来のポリハロゲン化ケイ素化合物とのカップリング反応では見られなかった問題点を有している。【０００４】  この問題点を解消するために、特開平１０−２５３１３号公報では、ハロゲンを含有しない分岐状共役ジエン系重合体を効率良くかつ安定に製造する方法として、共役ジエン系単量体を炭化水素溶媒中、有機リチウム化合物を開始剤として用いて重合させてリビング重合体製造し、アルコキシシラン系化合物を用いてカップリングさせた後、３級ジアミン、１分子中に酸素原子を２個以上有する鎖状エーテルまたは環状エーテルから選ばれた少なくとも１種類のルイス塩基を上記炭化水素溶媒中に添加し処理する方法が提案されている。
しかしながら、この方法においても、得られる重合体のムーニー粘度のバラツキがあり、また該重合体のムーニー粘度の経時変化を抑えることは困難である。
【特許文献１】特開平７−２９５８号公報
【特許文献２】特開平１０−２５３１３号公報
【発明の開示】
【発明が解決しようとする課題】
【０００５】  本発明は、アルコキシシリル基を有する共役ジオレフィン（共）重合ゴムのムーニー粘度のバラツキが少なく安定的に製造することができ、かつその後のムーニー粘度の経時変化も抑制された共役ジオレフィン（共）重合ゴムおよびその製造方法を提供することを課題とする。
【課題を解決するための手段】
【０００６】
本発明は、共役ジオレフィンまたは共役ジオレフィンおよび芳香族ビニル化合物から得られる共役ジオレフィン（共）重合ゴムであって、該（共）重合ゴム中にはアルコキシシリル基を有しており、かつアルカリ性条件下で脱溶媒されたことを特徴とする共役ジオレフィン（共）重合ゴムに関する。
本発明の共役ジオレフィン（共）重合ゴムは、さらにアミノ基を有するものが好ましい。
ここで、アミノ基としては、第１級アミノ基が好ましい。
上記アミノ基およびアルコキシシリル基を、好ましくは（共）重合体鎖に結合させる化合物としては、アミノ基含有アルコキシシラン系化合物が好ましい。
次に、本発明は、炭化水素溶媒中で、有機アルカリ金属化合物および有機アルカリ土類金属化合物の群から選ばれた少なくとも１種の金属の化合物を開始剤として用いて、共役ジオレフィン、あるいは共役ジオレフィンと芳香族ビニル化合物をアニオン重合させたのち、アルコキシシラン系化合物を反応させて、アルコキシシリル基を有する共役ジオレフィン（共）重合ゴムを製造する方法において、該アルコキシシラン系化合物を反応させたのち、脱溶媒時にアルカリ性化合物を添加し、ｐＨ８〜１２で処理することを特徴とする上記共役ジオレフィン（共）重合ゴムの製造方法に関する。
上記アルカリ性化合物としては、アンモニア、水酸化ナトリウム、水酸化カリウムおよび水酸化リチウムの群から選ばれた少なくとも１種が挙げられる。
【発明の効果】
【０００７】  本発明は、アルコキシシリル基を有する共役ジオレフィン（共）重合ゴムのムーニー粘度のバラツキを少なく安定的に製造することができ、その後のムーニー粘度の経時変化も抑制された共役ジオレフィン（共）重合ゴムを提供することができるという効果を有する。
このため、本発明の共役ジオレフィン（共）重合ゴムは、特に長期間保管された場合においても、品質安定性を確保し、かつ配合ゴム加硫物に使用された際のｔａｎδ（０℃）／ｔａｎδ（７０℃）のバランスを高め、また耐摩耗性にも優れている。
【発明を実施するための最良の形態】
【０００８】
本発明のアルコキシシリル基を有する共役ジオレフィン（共）重合ゴムは、共役ジオレフィンまたは共役ジオレフィンおよび芳香族ビニル化合物から得られる共役ジオレフィン（共）重合ゴムをアルコキシシラン系化合物と反応させたのち、アルカリ性条件下で脱溶媒することで得られる。
本発明の製造方法によれば、炭化水素溶媒中で、共役ジオレフィン、または共役ジオレフィンと芳香族ビニル化合物（および場合により共重合可能な第３モノマー）とを、有機アルカリ金属化合物および／またはアルカリ土類金属化合物を重合開始剤としてアニオン重合せしめ、重合が実質的に完了した時点で、重合活性末端にアルコキシシラン系化合物を反応させて、（共）重合体鎖にアルコキシシリル基を導入させる。
本発明では、重合終了後のスチームストリッピングなどの脱溶媒時に、アルカリ性化合物を添加して、ｐＨを８〜１２のアルカリ性条件下で共役ジオレフィン（共）重合ゴムを処理する。これにより、（共）重合体鎖に結合したアルコキシシリル基の加水分解を抑えるため、得られる（共）重合ゴムのムーニー粘度のバラツキを抑えることができ、また該（共）重合ゴムのムーニー粘度の経時変化を抑制することができる。
重合反応は、通常、重合温度が０〜１２０℃の範囲、重合時間が１〜１２０分の範囲で行われ、一定温度条件下でも上昇温度条件下でもよい。また、重合は、バッチ式でも連続重合でもかまわない。
【０００９】  ここで、本発明の（共）重合ゴムを重合する際に使用される炭化水素溶媒としては、例えばペンタン、ヘキサン、ヘプタン、オクタン、メチルシクロペンタン、シクロヘキサン、ベンゼン、トルエン、キシレンなどが挙げられる。これらのうちシクロヘキサン、ヘプタンが好ましい。炭化水素溶媒の使用量は、全単量体濃度が、通常、５〜３０重量％、好ましくは１０〜２０重量％程度となる量である。【００１０】  一方、本発明の共役ジオレフィン（共）重合ゴムの製造に用いられる共役ジオレフィンとしては、例えば１，３−ブタジエン、イソプレン、２，３−ジメチル−１，３−ブタジエン、２−クロロ−１，３−ブタジエン、１，３−ペンタジエンおよびこれらの混合物などが好ましく用いられる。
共役ジオレフィンの使用量は、通常、全単量体中に４０〜１００重量％、好ましくは５０〜９５重量％である。４０重量％未満では、ヒステリシスロスが大きくなる。【００１１】  また、芳香族ビニル化合物としては、例えばスチレン、２−メチルスチレン、３−メチルスチレン、４−メチルスチレン、α−メチルスチレン、２，４−ジメチルスチレン、２，４−ジイソプロピルスチレン、４−ｔｅｒｔ−ブチルスチレン、ジビニルベンゼン、ｔｅｒｔ−ブトキシスチレン、ビニルベンジルジメチルアミン、（４−ビニルベンジル）ジメチルアミノエチルエーテル、Ｎ，Ｎ−ジメチルアミノエチルスチレン、２−ｔ−ブチルスチレン、３−ｔ−ブチルスチレン、４−ｔ−ブチルスチレン、ビニルピリジンおよびこれらの混合物などを挙げることができる。これらのうち、スチレンが特に好ましい。
芳香族ビニル化合物の使用量は、通常、全単量体中に６０重量％以下、好ましくは５０〜５重量％である。【００１２】  さらに、場合により用いられる共重合可能な第３モノマーとしては、例えばアクリロニトリル、メタクリル酸メチル、メタクリル酸エチル、アクリル酸メチル、アクリル酸エチル、メタクリル酸ヒドロキシエチルおよびアクリル酸ヒドロキシエチルを挙げることができる。
第３モノマーの使用量は、通常、全単量体中に２５重量％未満、好ましくは１５重量％以下、さらに好ましくは１０重量％以下である。【００１３】
また、重合に使用される有機アルカリ金属化合物および有機アルカリ土類金属化合物の重合開始剤の例としては、ｎ−ブチルリチウム、ｓｅｃ−ブチルリチウム、ｔ−ブチルリチウムなどのアルキルリチウム、１，４−ジリチオブタンなどのアルキレンジリチウム、フェニルリチウム、スチルベンリチウム、リチウムナフタレン、ナトリウムナフタレン、カリウムナフタレン、ｎ−ブチルマグネシウム、ｎ−ヘキシルマグネシウム、エトキシカルシウム、ステアリン酸カルシウム、ｔ−ブトキシストロンチウム、エトキシバリウム、イソプロポキシバリウム、エチルメルカプトバリウム、ｔ−ブトキシバリウム、フェノキシバリウム、ジエチルアミノバリウム、ステアリン酸バリウムなどが挙げられる。
重合開始剤の使用量は、全単量体成分１ｇに対し、アルカリ金属原子またはアルカリ土類金属原子換算で、０．００２〜０．１ミリモル、好ましくは０．００５〜０．０３ミリモルである。
【００１４】
なお、上記重合開始剤としての有機アルカリ金属化合物は、第２級アミン化合物または第３級アミン化合物との反応生成物として共役ジオレフィンと芳香族ビニル化合物の共重合に使用することができる。上記第２級アミン化合物または第３級アミン化合物と反応させる有機アルカリ金属化合物としては、有機リチウム化合物が好ましい。より好ましくは、ｎ−ブチルリチウム、ｓｅｃ−ブチルリチウム、ｔ−ブチルリチウムが用いられる。
【００１５】
有機アルカリ金属化合物と反応させる第２級アミン化合物の例としては、ジメチルアミン、ジエチルアミン、ジプロピルアミン、ジ−ｎ−ブチルアミン、ジ−ｓｅｃ−ブチルアミン、ジペンチルアミン、ジヘキシルアミン、ジ−ｎ−オクチルアミン、ジ−（２−エチルヘキシル）アミン、ジシクロヘキシルアミン、Ｎ−メチルベンジルアミン、ジアリルアミン、モルホリン、ピペラジン、２，６−ジメチルモルホリン、２，６−ジメチルピペラジン、１−エチルピペラジン、２−メチルピペラジン、１−ベンジルピペラジン、ピペリジン、３，３−ジメチルピペリジン、２，６−ジメチルピペリジン、１−メチル−４−（メチルアミノ）ピペリジン、２，２，６，６−テトラメチルピペリジン、ピロリジン、２，５−ジメチルピロリジン、アゼチジン、ヘキサメチレンイミン、ヘプタメチレンイミン、５−ベンジルオキシインドール、３−アザスピロ［５，５］ウンデカン、３−アザビシクロ［３．２．２］ノナン、カルバゾールなどが挙げられる。
【００１６】
また、有機アルカリ金属化合物と反応させる第３級アミン化合物の例としては、Ｎ，Ｎ−ジメチル−ｏ−トルイジン、Ｎ，Ｎ−ジメチル−ｐ−トルイジン、Ｎ，Ｎ−ジメチル−ｍ−トルイジン、α−ピコリン、β−ピコリン、γ−ピコリン、ベンジルジメチルアミン、ベンジルジエチルアミン、ベンジルジプロピルアミン、ベンジルジブチルアミン、（ｏ−メチルベンジル）ジメチルアミン、（ｍ−メチルベンジル）ジメチルアミン、（ｐ−メチルベンジル）ジメチルアミン、Ｎ，Ｎ−テトラメチレン−ｏ−トルイジン、Ｎ，Ｎ−ヘプタメチレン−ｏ−トルイジン、Ｎ，Ｎ−ヘキサメチレン−ｏ−トルイジン、Ｎ，Ｎ−トリメチレンベンジルアミン、Ｎ，Ｎ−テトラメチレンベンジルアミン、Ｎ，Ｎ−ヘキサメチレンベンジルアミン、Ｎ，Ｎ−テトラメチレン（ｏ−メチルベンジル）アミン、Ｎ，Ｎ−テトラメチレン（ｐ−メチルベンジル）アミン、Ｎ，Ｎ−ヘキサメチレン（ｏ−メチルベンジル）アミン、Ｎ，Ｎ−ヘキサメチレン（ｐ−メチルベンジル）アミンなどが挙げられる。
【００１７】  なお、重合には、必要に応じて、ジエチルエーテル、ジ−ｎ−ブチルエーテル、エチレングリコールジエチルエーテル、エチレングリコールジブチルエーテル、ジエチレングリコールジメチルエーテル、プロピレングリコールジメチルエーテル、プロピレングリコールジエチルエーテル、プロピレングリコールジブチルエーテル、テトラヒドロフラン、２，２−（ビステトラヒドロフルフリル）プロパン、ビステトラヒドロフルフリルホルマール、テトラヒドロフルフリルアルコールのメチルエーテル、テトラヒドロフルフリルアルコールのエチルエーテル、テトラヒドロフルフリルアルコールのブチルエーテル、α−メトキシテトラヒドロフラン、ジメトキシベンゼン、ジメトキシエタンなどのエーテル化合物および／またはトリエチルアミン、ピリジン、Ｎ，Ｎ，Ｎ’，Ｎ’−テトラメチルエチレンジアミン、ジピペリジノエタン、Ｎ，Ｎ−ジエチルエタノールアミンのメチルエーテル、Ｎ，Ｎ−ジエチルエタノールアミンのエチルエーテル、Ｎ，Ｎ−ジエチルエタノールアミンのブチルエーテルなどの第３級アミン化合物を、重合系中に添加して、共役ジオレフィン（共）重合ゴムの共役ジオレフィン部分のミクロ構造（ビニル結合含量）を調整することができる。【００１８】  また、本発明で使用される重合開始剤の反応性を向上させようとする場合、あるいは重合体中に導入される芳香族ビニル化合物をランダムに配列するかまたは芳香族ビニル化合物の単連鎖を付与させようとする場合に、重合開始剤とともにカリウム化合物を添加してもよい。重合開始剤とともに添加されるカリウム化合物としては、例えばカリウムイソプロポキシド、カリウム−ｔ−ブトキシド、カリウム−ｔ−アミロキシド、カリウム−ｎ−ヘプタオキシド、カリウムベンジルオキシド、カリウムフェノキシドに代表されるカリウムアルコキシド、カリウムフェノキシド；イソバレリアン酸、カプリル酸、ラウリル酸、パルミチン酸、ステアリン酸、オレイン酸、リノレイン酸、安息香酸、フタル酸、２−エチルヘキサン酸などのカリウム塩；ドデシルベンゼンスルホン酸、テトラデシルベンゼンスルホン酸、ヘキサデシルベンゼンスルホン酸、オクタデシルベンゼンスルホン酸などの有機スルホン酸のカリウム塩；亜リン酸ジエチル、亜リン酸ジイソプロピル、亜リン酸ジフェニル、亜リン酸ジブチル、亜リン酸ジラウリルなどの、有機亜リン酸部分エステルのカリウム塩などが用いられる。【００１９】  これらのカリウム化合物は、開始剤のアルカリ金属またはアルカリ土類金属１グラム原子当量あたり、０．００５〜０．５モルの量で添加できる。０．００５モル未満では、カリウム化合物の添加効果（重合開始剤の反応性向上、芳香族ビニル化合物のランダム化または単連鎖付与）が現れず、一方、０．５モルを超えると、重合活性が低下し、生産性を大幅に低下させることになるとともに、重合体末端を官能基で変性する反応を行なう際の変性効率が低下する。【００２０】  本発明では、以上のようにして、共役ジオレフィンあるいは共役ジオレフィンと芳香族ビニル化合物とをアニオン重合させ、その重合活性末端に、上記アルコキシシラン系化合物を反応させる。反応は、通常、０〜１２０℃、好ましくは５０〜��００℃、反応時間は１〜３０分、好ましくは５〜２０分である。【００２１】  ここで、反応に用いられるアルコキシシラン系化合物としては、例えばテトラメトキシシラン、テトラエトキシシラン、テトラプロポキシシラン、テトラブトキシシラン、テトラフェノキシシラン、テトラトルイロキシシラン、メチルトリメトキシシラン、メチルトリエトキシシラン、メチルトリプロポキシシラン、メチルトリブトキシシラン、メチルトリフェノキシシラン、エチルトリメトキシシラン、エチルトリエトキシシラン、エチルトリプロポキシシラン、エチルトリブトキシシラン、エチルトリフェノキシシラン、ジメチルジメトキシシラン、ジメチルジエトキシシラン、ジメチルジプロポキシシラン、ジメチルジブトキシシラン、ジメチルジフェノキシシラン、ジエチルジメトキシシラン、ジエチルジエトキシシラン、ジエチルジプロポキシシラン、ジエチルジブトキシシラン、ジエチルジフェノキシシラン、ビニルトリメトキシシラン、ビニルトリエトキシシラン、ビニルトリプロポキシシラン、ビニルトリブトキシシラン、ビニルトリフェノキシシラン、アリルトリフェノキシシラン、オクテニルトリメトキシシラン、フェニルトリメトキシシラン、フェニルトリエトキシシラン、フェニルトリプロポキシシラン、フェニルトリブトキシシラン、フェニルトリフェノキシシラン、トリメトキシクロロシラン、トリエトキシクロロシラン、トリプロポキシクロロシラン、トリブトキシクロロシラン、トリフェノキシクロロシラン、ジメトキシジクロロシラン、ジプロポキシジクロロシラン、ジフェノキシジクロロシランを挙げることができる。【００２２】
また、アルコキシシラン系化合物として、アミノ基含有アルコキシシラン系化合物は、フィラーとの相互作用が向上するという面から好ましい。
このアミノ基含有アルコキシシラン系化合物としては、例えばＮ，Ｎ−ビス（トリメチルシリル）アミノプロピルメチルジメトキシシラン、Ｎ，Ｎ−ビス（トリメチルシリル）アミノプロピルメチルジエトキシシラン、Ｎ，Ｎ−ビス（トリメチルシリル）アミノプロピルトリメトキシシラン、Ｎ，Ｎ−ビス（トリメチルシリル）アミノプロピルトリエトキシシラン、Ｎ，Ｎ−ビス（トリメチルシリル）アミノエチルトリメトキシシラン、Ｎ，Ｎ−ビス（トリメチルシリル）アミノエチルトリエトキシシラン、Ｎ，Ｎ−ビス（トリメチルシリル）アミノエチルメチルジメトキシシランおよびＮ，Ｎ−ビス（トリメチルシリル）アミノエチルメチルジエトキシシラン、１−トリメチルシリル−２，２−ジメトキシ−１−アザ−２−シラシクロペンタン、Ｎ，Ｎ−ジエチル−３−アミノプロピルトリメトキシシラン、Ｎ，Ｎ−ジエチル−３−アミノプロピルトリエトキシシランなどを挙げることができる。
特に、フィラーとの相互作用がより向上するという面から、アルコキシシラン系化合物として、Ｎ，Ｎ−ビス（トリメチルシリル）アミノプロピルメチルジエトキシシラン（脱溶媒時に保護基が外れ、第１級アミノ基が形成される）などの第１級アミノ基およびアルコキシシリル基とを（共）重合体鎖に導入可能なアミノ基含有アルコキシシラン系化合物が好ましい。
【００２３】  上記反応に用いられるアルコキシシラン系化合物の使用量は、開始剤のアルカリ金属またはアルカリ土類金属１グラム原子当量あたり、通常、０．０５〜５．０モル、好ましくは０．１〜２．０モルの量で添加できる。【００２４】
本発明の共役ジオレフィン（共）重合ゴムにおいて、上記アルコキシシリル基の含有量は、通常、０．１〜２００ｍｍｏｌ／ｋｇ・共重合ゴムポリマーであり、好ましくは０．５〜１００ｍｍｏｌ／ｋｇ・共重合ゴムポリマーであり、さらに好ましくは１〜５０ｍｍｏｌ／ｋｇ・共重合ゴムポリマーである。ここで、ｋｇ・共重合ゴムポリマーとは、製造時または製造後、添加される老化防止剤などの添加剤を含まないポリマーのみの１ｋｇ当りの重量を意味する。
アルコキシシリル基は重合開始末端、重合終了末端、重合体主鎖、側鎖のいずれに結合していても良いが、重合体末端からのエネルギー消失を抑制してヒステリシスロス特性を改良しうる点から、重合終了末端に導入されていることが好ましい。
また、ポリマー鎖に結合するアルコキシシリル基の数が０．１ｍｍｏｌ／ｋｇ・共重合ゴムポリマー未満では、アルコキシシリル基を導入した効果が発現しなくなる。すなわち、得られる共重合ゴムのヒステリシスロス特性、耐摩耗性などの改良が十分ではなく、好ましくない。一方、２００ｍｍｏｌ／ｋｇ・共重合ゴムポリマーを超えると、カーボンブラックやシリカなどの補強剤との相互作用が強くなりすぎて、配合粘度が上昇して加工性が悪化する。
また、アルコキシシリル基とともに、アミノ基を有する場合、当該アミノ基の含有量は、通常、０．１〜２００ｍｍｏｌ／ｋｇ・共重合ゴムポリマーであり、好ましくは０．５〜１００ｍｍｏｌ／ｋｇ・共重合ゴムポリマーであり、さらに好ましくは１〜５０ｍｍｏｌ／ｋｇ・共重合ゴムポリマーである。
アミノ基は重合開始末端、重合終了末端、重合体主鎖、側鎖のいずれに結合していても良いが、重合体末端からのエネルギー消失を抑制してヒステリシスロス特性を改良しうる点から、重合開始末端あるいは重合終了末端に導入されていることが好ましい。
また、ポリマー鎖に結合するアミノ基の数が０．１ｍｍｏｌ／ｋｇ・共重合ゴムポリマー未満ではアミノ基を導入した効果が発現し難くなる。すなわち、得られる共重合ゴムのヒステリシスロス特性、耐摩耗性などの改良が十分ではなく、好ましくない。一方、２００ｍｍｏｌ／ｋｇ・共重合ゴムポリマーを超えると、カーボンブラックやシリカなどの補強剤との相互作用が強くなりすぎて、配合粘度が上昇して加工性が悪化する。
上記アルコキシシリル基の含有量は、（アミノ基含有）アルコキシシラン系化合物の使用量により、容易に調整することができる。
また、上記アミノ基の含有量は、（アミノ基含有）アルコキシシラン系化合物および／または第２級アミン化合物または第３級アミン化合物の使用量により、容易に調整することができる。
【００２５】  本発明では、得られる共役ジオレフィン（共）重合ゴムの溶液から溶媒をスチームストリッピングすることにより、クラム状のゴムを取得するにあたり、アルカリ性条件下で脱溶媒する。
本発明において、脱溶媒するには、例えば、（共）重合ゴムの溶液に、重合停止剤を添加した後に、水中にアルカリ性化合物を添加し、スチームストリッピング中の水中のｐＨを８〜１２（８０℃換算）に調整する方法が好ましい。【００２６】  上記の方法は、上記（共）重合ゴムの溶液に、重合停止剤を添加した後、水中にアルカリ性化合物を添加する方法である。
なお、脱溶媒時のｐＨ範囲は、水のイオン積が温度によって変化するため、脱溶媒温度により若干異なる。好ましい範囲にあり、しかもｐＨが測定し易い８０℃を基準とした場合、８０℃におけるｐＨは、通常、８〜１２、好ましくは９〜１１．５、さらに好ましくは９．５〜１１で脱溶媒を行う。ｐＨが８未満の場合は、系のアルカリ性が不充分であり、得られる（共）重合ゴムのムーニー粘度の経時的上昇が避けられず、一方、１２を超える場合、系のアルカリ性が過剰となり、得られる（共）重合ゴムのムーニー粘度の経時的上昇が充分に抑制できないため好ましくない。
脱溶媒時の温度は、通常、５０〜１５０℃、好ましくは６０〜１４０℃、さらに好ましくは７０〜１３０℃で行う。
脱溶媒時間は、１０分〜８時間、好ましくは３０分〜６時間、さらに好ましくは１〜４時間で行う。
水中に分散したクラム状の重合体の濃度は、一般に、０．１〜３０重量％、好ましくは０．５〜２５重量％、さらに好ましくは２〜２０重量％（ストリッピング時の水に対する割合）であり、この範囲であれば運転上の支障をきたすことなく、良好な粒径を有するクラムを得ることができる。【００２７】  上記アルカリ性化合物としては、例えば亜硝酸ナトリウム、アンモニア、水酸化アンモニウム水、炭酸水素アンモニウム、水酸化ナトリウム、ケイ酸ナトリウム、炭酸水素ナトリウム、炭酸二ナトリウム、水酸化カリウム、水酸化カルシウム、水酸化バリウム、水酸化銅、水酸化アルミニウム、水酸化鉄、アルミン酸ナトリウム、硫化ナトリウム、チオ硫酸ナトリウム、亜硫酸ナトリウム、炭酸カリウム、亜硝酸カルシウム、水酸化マグネシウム、ピロリン酸ナトリウム、三リン酸ナトリウム、ピロリン酸カリウム、水酸化リチウムなどが挙げられる。
これらのなかで、水酸化ナトリウム、アンモニア、水酸化カリウム、水酸化リチウムが好ましい。
以上のアルカリ性化合物は、１種単独で、あるいは２種以上を併用することができる。【００２８】  スチームストリッピング時のｐＨは前述のごとく８０℃基準で、８〜１２、好ましくは９〜１１．５、さらに好ましくは９．５〜１１である。
アルカリ性化合物の添加量は、スチームストリッピング時のｐＨが８〜１２となる量である。系のｐＨが８未満では、系のアルカリ性が不充分で、得られる（共）重合ゴムのムーニー粘度の経時的上昇が避けられず、一方、１２を超えると、系のアルカリ性が過剰となり、得られる（共）重合ゴムのムーニー粘度の経時的上昇が充分に抑制できない傾向がある。
本発明においては、溶媒除去時の系のｐＨ（８０℃基準）を上記のように、８〜１２、好ましくは９〜１１．５、さらに好ましくは９．５〜１１で実施する。ｐＨの調整は、上記のように、アルカリ性化合物の添加で行なう。【００２９】  なお、本発明では、スチームストリッピング中のｐＨを８〜１２にすればよく、上記方法でアルカリ性化合物を添加することに限定されるものではないが、好ましくは水中にアルカリ性化合物を添加して行う。要は、スチームストリッピング中の系のｐＨを８〜１２、好ましくは９〜１１．５、さらに好ましくは９．５〜１１に調整すればよい。
例えば、上記アルカリ性化合物によりｐＨが８〜１２に調整された水中に、重合溶液を投入し、常法に従って、スチームストリッピングをすればよい。
これにより、得られる（共）重合ゴムの脱溶媒時のｐＨがアルカリサイドになるため、例えば（共）重合体鎖に結合しているアルコキシシリル基が加水分解・縮合し難く、ムーニー粘度の経時的上昇を抑えることが可能となる。【００３０】  このようにして得られる（共）重合ゴムの重量平均分子量は、通常、１０万〜２００万、好ましくは１５万〜１７０万である。１０万未満では、得られるゴム組成物の破壊強度、耐摩耗性、低ヒステリシスロス性などが充分ではなく、一方、２００万を超えると、加工性に劣り、また混練り時のフィラー分散性が悪化し、破壊強度、耐摩耗性、低ヒステリシスロス性、ウェットスキッド性が悪化する。
また、本発明で得られる（共）重合ゴムのムーニー粘度（ＭＬ１＋４，１００℃）は２０〜２００の範囲であることが好ましく、２０未満では破壊強度、耐摩耗性、低ヒステリシスロス性が悪化し、一方、２００を超えると加工性が悪化する。【００３１】  本発明で得られる（共）重合ゴムを含有した重合反応溶液は、通常の溶液重合法について用いられる方法、例えば、溶液状態で安定剤などを添加した後、必要に応じて、芳香族系プロセスオイル、ナフテン系プロセスオイルなどの伸展油や重量平均分子量が１５万以下の液状ポリマー（あるいは上記液状ポリマーの溶液）を添加して、アルカリ性条件下でのスチームストリッピング法によってゴムと溶剤とを分離して、真空乾燥機、熱風乾燥機やロールなどにより乾燥し、目的の本発明の（共）重合ゴムを単離することができる。
この場合、本発明の共役ジオレフィン（共）重合ゴム１００重量部に対し、伸展油１０〜１００重量部を含有する油展（共）重合ゴムが提供される。【００３２】  本発明によって製造される（共）重合ゴムは、単独でまたは天然ゴム、ポリイソプレンゴム、ポリブタジエンゴム、乳化重合スチレンブタジエンゴムなどとブレンドし、カーボンブラック、シリカなどの補強剤および各種配合剤と、ロール、バンバリーミキサーによって混練りしたのち、硫黄、加硫促進剤などを添加して、トレッド、サイドウォール、カーカスなどのタイヤ用ゴムをはじめ、ベルト、防振ゴムその他の工業用品に使用することができる。【００３３】  本発明の（共）重合ゴムを、タイヤ、特にタイヤトレッドに使用する場合に充填される補強材としては、例えばカーボンブラック、シリカなどのフィラーが挙げられる。
特に、加硫物を効果的に補強して、良好な耐摩耗性、破壊強度を期待するときには、カーボンブラックが好適に使用される。カーボンブラックの充填量は、全ゴム成分１００重量部に対し、好ましくは２０〜１２０重量部、より好ましくは３０〜１１０重量部である。【００３４】  また特に、低燃費タイヤ用途においては、加硫物のヒステリシスロスを低下させて良好な転がり抵抗を与えるとともに、ウェットスキッド抵抗を向上させる目的においては、シリカの使用が好ましい。このシリカの充填量は、全ゴム成分１００重量部に対して、好ましくは２０〜１２０重量部、より好ましくは３０〜１１０重量部である。【００３５】  さらに、シリカを充填剤に使用する際、その補強効果を高める目的で、公知の各種シランカップリング剤を使用することができる。シランカップリング剤とは、分子中にアルコキシシリル基などのシリカ表面と反応可能な構成成分とポリスルフィド、メルカプト基、エポキシ基などの、ゴム、特に炭素−炭素二重結合と反応可能な構成成分を併せ持った化合物を指す。例えば、ビス（３−トリエトキシシリルプロピル）テトラスルフィド、ビス（３−トリエトキシシリルプロピル）ジスルフィドおよび３−メルカプトプロピルトリメトキシシランなどが、シランカップリング剤としてよく知られている。なお、フィラーとして、シリカを用いる場合、フィラー中の少なくとも１重量部をシリカとし、さらにこのシリカに対してシランカップリング剤を０．５〜２０重量％含有させることが望ましい。このようにすると、シリカの分散性が向上し、またシリカとゴムとの結合比率が向上するので、破壊強度、耐摩耗性、低ヒステリシスロス性が改良されるという効果が得られる。【００３６】  また、カーボンブラックとシリカとを、全ゴム成分１００重量部に対し２０〜１２０重量部の範囲内で組み合わせて使用することで、良好な耐摩耗性、破壊強度と優れた低ヒステリシスロス性能、ウェットグリップ性能のバランスを両立させることもできる。【００３７】  また、本発明の（共）重合ゴムにカーボン−シリカ  デュアル・フェイズ・フィラー（Ｄｕａｌ  Ｐｈａｓｅ  Ｆｉｌｌｅｒ）を配合することにより、カーボンブラックとシリカを併用したときと同様な優れた利点を得ることができる。
カーボン−シリカ  デュアル・フェイズ・フィラーは、カーボンブラックの表面に、シリカを化学結合させた、いわゆるシリカ・コーティング・カーボンブラックであり、キャボット社から商品名ＣＲＸ２０００、ＣＲＸ２００２、ＣＲＸ２００６として販売されている。カーボン−シリカ  デュアル・フェイズ・フィラーの配合量は、ゴム成分の合計１００重量部に対して、好ましくは１〜１００重量部、より好ましくは５〜９５重量部である。【００３８】  本発明では、カーボン−シリカ  デュアル・フェイズ・フィラーをそれ以外の充填剤と併用して使用することができる。併用できる充填剤としては、カーボンブラック、シリカ、炭酸カルシウム、炭酸マグネシウムを挙げることができるが、これらに制限はない。なかでもカーボンブラック、シリカが好ましい。
これらの併用できる充填剤は、ゴム成分の合計量１００重量部に対して、好ましくは３〜１００重量部、特には５〜９５重量部配合することが好ましい。【００３９】  なお、本発明のゴム組成物には、加硫剤を、全ゴム成分１００重量部に対して、好ましくは０．５〜１０重量部、さらに好ましくは１〜６重量部の範囲で用いることができる。【００４０】  加硫剤としては、代表的には硫黄を、また、その他に硫黄含有化合物、過酸化物などを挙げることができる。【００４１】  また、加硫剤と併用してスルフェンアミド系、グアニジン系、チウラム系などの加硫促進剤を必要に応じた量用いてもよい。さらに、亜鉛華、加硫助剤、老化防止剤、加工助剤などを必要に応じた量用いてもよい。【００４２】  さらに、本発明の（共）重合ゴムを使用して得られるゴム組成物の各種配合剤は、特に限定されないが、混練り時の加工性改良、あるいはウェットスキッド特性、低ヒステリシスロス性、耐摩耗性のバランスをさらに向上させる目的で、他の伸展油や通常のゴム組成物に配合される加硫剤、加硫促進剤、亜鉛華、老化防止剤、スコーチ防止剤、タッキファイァー、他の充填剤などの各種の配合剤のほか、相溶化剤、例えばエポキシ基含有化合物、カルボン酸化合物、カルボン酸エステル化合物、ケトン化合物、エーテル化合物、アルデヒド化合物、水酸基含有化合物およびアミノ基含有化合物から選択される有機化合物であるか、またはアルコキシシラン化合物、シロキサン化合物およびアミノシラン化合物から選択されるシリコーン化合物を混練り時に添加することもできる。
【実施例】
【００４３】  以下、実施例によって本発明をさらに具体的に説明するが、本発明は、これらの実施例によって何ら制限を受けるものではない。
なお、部および％は特に断らない限り、重量基準である。
また、実施例中の各種の測定は下記の方法に拠った。
（１）共役ジオレフィン部分のビニル含量
２７０ＭＨｚ、１Ｈ−ＮＭＲによって測定した。
（２）結合スチレン含量
２７０ＭＨｚ、１Ｈ−ＮＭＲによって測定した。
（３）重量平均分子量（Ｍｗ）
ゲルパーミエーションクロマトグラフィー（ＧＰＣ）（東ソー社製、ＨＬＣ−８１２０ＧＰＣ）を用いて、ポリスチレン換算で測定した。
（４）ｐＨ
ガラス電極法により、８０℃でのｐＨを測定した。８０℃以外で測定した場合は、８０℃におけるｐＨに換算した。
（５）ムーニー粘度（ＭＬ１＋４，１００℃）
ＪＩＳ  Ｋ６３００に準じ、Ｌローター、予熱１分、ローター作動時間４分、温度１００℃で測定した。【００４４】
（６）共重合ゴムの加熱促進評価
温度８５℃・湿度９０％の恒温槽中に共重合ゴムを放置し、１，３日後のムーニー粘度を測定した。（ムーニー粘度の経時変化を測定した。）
（７）アルコキシシリル基含量
共重合ゴムをトルエンに溶解した後、大量のメタノール中で再沈澱精製を２回行い、真空乾燥後、赤外吸収スペクトルにより、Ｓｉ−Ｃ結合に起因する１，１６０ｃｍ−１付近の吸収量により定量した。
（８）第１級アミノ基含量
まず、共重合ゴムをトルエンに溶解した後、大量のメタノール中で再沈澱精製を２回行い、共重合ゴムに結合していないアミノ基含有化合物をゴムから分離した後、真空乾燥した。本処理を施した共重合ゴムを試料として、ＪＩＳ Ｋ７２３７に記載された「全アミン価試験方法」により全アミノ基含有量を定量した。続けて、前記処理を施した共重合ゴムを試料として「アセチルアセトンブロックド法」により第２級アミノ基および第３級アミノ基の含有量を定量した。試料を溶解させる溶媒として、ｏ−ニトロトルエンを使用、さらにアセチルアセトンを添加し、過塩素酸の酢酸溶液で電位差滴定を行った。全アミノ基含有量から第２級アミノ基および第３級アミノ基の含有量を差し引くことにより第１級アミノ基含有量を求めた。
（９）第３級アミノ基含量
まず、共重合ゴムをトルエンに溶解した後、大量のメタノール中で再沈澱精製を２回行い、共重合ゴムに結合していないアミノ基含有化合物をゴムから分離した後、真空乾燥した。本処理を施した共重合ゴムを試料として、「アセチル化法」により第３級アミノ基含有量を定量した。試料を溶解させる溶媒として、ｏ−ニトロトルエン＋酢酸を使用、さらにギ酸無水酢酸混合溶液を添加し、過塩素酸の酢酸溶液で電位差滴定を行い、第３級アミノ基含有量を求めた。
【００４５】  （１０）加硫ゴムの物性評価
共重合ゴムを用い、表３に示す配合処方に従って、２５０ｃｃラボプラストミルで混練りした後、１４５℃で所定時間、加硫を行った加硫ゴムを用いて下記（イ）〜（ハ）の各種測定を行った。
（イ）ｔａｎδ（０℃）
米国レオメトリックス社製の動的スペクトロメーターを使用し、引張動歪０．１％、周波数１０Ｈｚ、０℃の条件で測定した。指数で表示し、数値が大きいほど、ウェットスキッド抵抗性が大きく、良好である。
（ロ）ｔａｎδ（７０℃）
米国レオメトリックス社製の動的スペクトロメーターを使用し、引張動歪１％、周波数１０Ｈｚ、７０℃の条件で測定した。指数で表示し、数値が大きいほど、転がり抵抗が小さく、良好である。
（ハ）ランボーン摩耗指数
ランボーン型摩耗試験機を用い、スリップ率が２５％の摩耗量で表し、また測定温度は室温とした。指数が大きいほど、耐摩耗性は良好である。【００４６】
［参考例１］（共重合ゴムＡの製造）
窒素置換された内容積５リットルのオートクレーブ反応器に、シクロヘキサン２，５００ｇ、テトラヒドロフラン２５ｇ、スチレン１００ｇ、１，３−ブタジエン３９０ｇ、ジビニルベンゼン０．０５ｇを仕込んだ。反応器内容物の温度を１０℃に調整した後、ｎ−ブチルリチウム３６５ｍｇを添加して重合を開始した。重合は断熱条件で実施し、最高温度は８５℃に達した。
重合転化率が９９％に達した時点で、１，３−ブタジエン１０ｇを追加し、さらに１分間重合させた後、四塩化スズ５０ｍｇを加えて３分間撹拌させた後、末端変性剤としてＮ，Ｎ−ビス（トリメチルシリル）アミノプロピルメチルジエトキシシラン２．９８ｍｍｏｌを加えて１５分間変性反応を行い、２，６−ジ−ｔｅｒｔ−ブチル−ｐ−クレゾールを添加し、重合体溶液を得た。
次いで、ｐＨ調整剤であるアンモニアによりｐＨ８．５（８０℃におけるｐＨ、以下同様）に調整した水溶液に上記重合体溶液を添加し、９５℃で２時間スチームストリッピングにより脱溶媒を行い、１１０℃に調温された熱ロールによりゴムを乾燥し、共重合ゴムを得た。得られた共重合ゴムの分析値を表１に示す。
【００４７】
［参考例２］（共重合ゴムＢの製造）
参考例１において、アンモニアによりｐＨ８．５に調整した水溶液をｐＨ９．５に代えたこと以外は、参考例１と同様にして、共重合ゴムを得た。得られた共重合ゴムの分析値を表１に示す。
【００４８】
［参考例３］（共重合ゴムＣの製造）
参考例２において、ｐＨ調整剤としてＮａＯＨを添加したこと以外は、参考例２と同様にして、共重合ゴムを得た。得られた共重合ゴムの分析値を表１に示す。
【００４９】
［実施例４］（共重合ゴムＤの製造）
参考例３において、ＮａＯＨによりｐＨ９．５に調整した水溶液をｐＨ１０．５に代えたこと以外は、参考例３と同様にして、共重合ゴムを得た。得られた共重合ゴムの分析値を表１に示す。
【００５０】［実施例５］（共重合ゴムＥの製造）
実施例４において、ＮａＯＨによりｐＨ１０．５に調整した水溶液をｐＨ１１．５に代えたこと以外は、実施例４と同様にして、共重合ゴムを得た。得られた共重合ゴムの分析値を表１に示す。【００５１】
［参考例４］（共重合ゴムＦの製造）
参考例３において、得られた重合体溶液に、さらに添加剤としてオルトギ酸トリエチルを１，３２４ｍｇ添加したこと以外は、参考例３と同様にして、共重合ゴムを得た。得られた共重合ゴムの分析値を表１に示す。
【００５２】
比較例１（共重合ゴムＧの製造）
参考例１において、ｐＨ調整剤として硫酸を添加し、ｐＨ４に調整したこと以外は、参考例１と同様にして、共重合ゴムを得た。得られた共重合ゴムの分析値を表１に示す。
【００５３】  比較例２（共重合ゴムＨの製造）
実施例５において、ＮａＯＨによりｐＨ１１．５に調整した水溶液をｐＨ１３に代えたこと以外は、実施例５と同様にして、共重合ゴムを得た。得られた共重合ゴムの分析値を表１に示す。【００５４】
比較例３（共重合ゴムＩの製造）
参考例４において、ｐＨ調整剤を添加しない（ｐＨ６．３）以外は、参考例４と同様にして、共重合ゴムを得た。得られた共重合ゴムの分析値を表１に示す。
【００５５】  比較例４（共重合ゴムＪの製造）
比較例３において、重合体溶液に、添加剤であるオルトギ酸トリエチルを添加しないこと以外は、比較例３と同様にして、共重合ゴムを得た。得られた共重合ゴムの分析値を表１に示す。【００５６】［実施例７］（共重合ゴムＫの製造）
窒素置換された内容積５リットルのオートクレーブ反応器に、シクロヘキサン２，５００ｇ、テトラヒドロフラン２０ｇ、スチレン１８０ｇ、１，３−ブタジエン２７０ｇ、ジビニルベンゼン０．０５ｇを仕込んだ。反応器内容物の温度を３５℃に調整した後、ｎ−ブチルリチウム２５５ｍｇを添加して重合を開始した。重合は断熱条件で実施し、最高温度は９０℃に達した。
重合温度が７０℃に達した時点で、１，３−ブタジエン４０ｇを８分間かけて追加し、重合転化率が９９％に達した時点で、１，３−ブタジエン１０ｇを追加し、さらに１分間重合させた後、末端変性剤としてメチルトリフェノキシシラン３．１８ｍｍｏｌを加えて１５分間変性反応を行った。反応後の重合体溶液に、２，６−ジ−ｔｅｒｔ−ブチル−ｐ−クレゾールを添加し、さらに伸展油（冨士興産社製、商品名「フッコールＡＲＯＭＡ＃３」）を１８７．５ｇ（ゴム１００重量単位に対して３７．５部）添加して、重合体溶液を得た。
次いで、ｐＨ調整剤であるＬｉＯＨによりｐＨ１０．５に調整した水溶液に上記重合体溶液を添加し、９５℃で２時間スチームストリッピングにより脱溶媒を行い、１１０℃に調温された熱ロールによりゴムを乾燥し、共重合ゴムを得た。得られた共重合ゴムの分析値を表１に示す。【００５７】  比較例５（共重合ゴムＬの製造）
実施例７において、ｐＨ調整剤を添加しない（ｐＨ６．３）以外は、実施例７と同様にして、共重合ゴムを得た。得られた共重合ゴムの分析値を表１に示す。【００５８】［実施例８］（共重合ゴムＭの製造）
窒素置換された内容積５リットルのオートクレーブ反応器に、シクロヘキサン２，５００ｇ、テトラヒドロフラン１００ｇ、スチレン１３０ｇ、１，３−ブタジエン３６０ｇ、ジビニルベンゼン０．０５ｇ、ピペリジンを２３０ｍｇを仕込んだ。反応器内容物の温度を２０℃に調整した後、ｎ−ブチルリチウム２５５ｍｇを添加して重合を開始した。重合は断熱条件で実施し、最高温度は８５℃に達した。
重合転化率が９９％に達した時点で、１，３−ブタジエン１０ｇを追加し、さらに１分間重合させた後、末端変性剤としてメチルトリフェノキシシラン３．１８ｍｍｏｌを加えて１５分間変性反応を行った。反応後の重合体溶液に、２，６−ジ−ｔｅｒｔ−ブチル−ｐ−クレゾールを添加し、さらに伸展油（冨士興産社製、「ＴＤＡＥ」）を１８７．５ｇ（ゴム１００重量単位に対して３７．５部）添加して、重合体溶液を得た。
次いで、ｐＨ調整剤であるＫＯＨによりｐＨ１０．５に調整した水溶液に上記重合体溶液を添加し、９５℃で２時間スチームストリッピングにより脱溶媒を行い、１１０℃に調温された熱ロールによりゴムを乾燥し、共重合ゴムを得た。得られた共重合ゴムの分析値を表１に示す。【００５９】  比較例６（共重合ゴムＮの製造）
実施例８において、ｐＨ調整剤を添加しない（ｐＨ６．３）以外は、実施例８と同様にして、共重合ゴムを得た。得られた共重合ゴムの分析値を表１に示す。【００６０】［実施例９］（共重合ゴムＤ’の製造）
実施例４において、得られた共重合ゴムを温度８５℃・湿度９０％に調整した恒温槽中に３日間放置して、共重合ゴムを得た。得られた共重合ゴムを用いて、表３に示す配合処方により調製された配合ゴムを加硫して、物性評価を行った。その結果を表４に示す。【００６１】  比較例７（共重合ゴムＧ’の製造）
比較例１において、得られた共重合ゴムを温度８５℃・湿度９０％に調整した恒温槽中に３日間放置して、共重合ゴムを得た。得られた共重合ゴムを用いて、表３に示す配合処方により調製された配合ゴムを加硫して、物性評価を行った。その結果を表４に示す。【００６２】
実施例４，５，７，８、参考例１〜４および比較例１〜６の共重合ゴムを用いて経時安定性試験を行った。すなわち、共重合ゴムを温度８５℃・湿度９０％に調整した恒温槽中に３日間放置し、１日後および３日後のムーニー粘度（ＭＬ１＋４，１００℃）の変化から経時にムーニー粘度が変化するか否か、ムーニー粘度の安定性評価を行った。試験結果を表２に示す。
【００６３】
実施例４，５，７，８、参考例１〜４および比較例１〜６の結果より、ｐＨ８〜１２の範囲において、高ｐＨ領域でムーニー粘度が経時的に安定していることが分かる。また、参考例４と比較例３の結果より、オルトギ酸トリエチルを添加した場合も同様である。
【００６４】  実施例９と比較例７の結果より、経時安定性良好な共重合ゴム（共重合ゴムＤ’）を用いた配合ゴム加硫物の方が、ｔａｎδ（０℃）、ｔａｎδ（７０℃）、および耐摩耗性が良好であることが分かる。【００６５】
【表１】
0004984043.tif 000002
【００６６】
【表２】
0004984043.tif 000003
【００６７】
0004984043.tif 000004
0004984043.tif 000005
【００６８】（表３の説明）
（１）ＪＳＲ社製  ＢＲ０１
（２）あらかじめ油展された（共）重合ゴムを使用する際には、該油展（共）重合ゴムから伸展油成分を除いたゴム部分のみの量を示す。
（３）冨士興産社製  フッコールＡＲＯＭＡ＃３
あらかじめ油展された（共）重合ゴムを使用する際には、該油展（共）重合ゴム中に含まれる伸展油量と混練り時に追加添加される伸展油量を合計した量を示す。
（４）日本シリカ工業社製  ニプシールＡＱ
（５）東海カーボン社製  シーストＫＨ
（６）デグサ社製  Ｓｉ６９
物質名：ビス（３−トリエトキシシリルプロピル）テトラスルフィド
（７）大内新興化学工業社製  ノクラック８１０ＮＡ
物質名：Ｎ−フェニル−Ｎ’−イソプロピル−ｐ−フェニレンジアミン
（８）大内新興化学工業社製  ノクセラーＣＺ
物質名：Ｎ−シクロヘキサン−２−ベンゾチアゾールスルフェンアミド
（９）大内新興化学工業社製  ノクセラーＤ
物質名：ジフェニルグアニジン【００６９】
0004984043.tif 000006
【産業上の利用可能性】
【００７０】  本発明によれば、アルコキシシリル基を有する共役ジオレフィン（共）重合ゴムのムーニー粘度のバラツキを少なく安定的に製造することができ、その後のムーニー粘度の経時変化も抑制された共役ジオレフィン（共）重合ゴムを提供することができる。
このため、本発明の共役ジオレフィン（共）重合ゴムは、特に長期間保管された場合においても、品質安定性を確保し、かつ配合ゴム加硫物に使用された際のｔａｎδ（０℃）／ｔａｎδ（７０℃）のバランスを高め、また耐摩耗性にも優れているという点において有用である。